(57)【要約】【課題】被着体（例えば、ＬＥＤチップ）のピックアップ性に優れる粘着テープを提供すること。【解決手段】本発明の粘着テープは、基材と、該基材の少なくとも一方の面に配置された粘着剤層とを備える粘着テープであって、該粘着テープの２３℃×３０分後におけるＳＵＳ板に対する粘着力が、０．０１Ｎ／２０ｍｍ〜０．６Ｎ／２０ｍｍであり、該粘着剤層の２５℃におけるナノインデンテーション法による弾性率が、４．０ＭＰａ〜３０ＭＰａである。【選択図】図１
2017132940.tif 000002
【特許請求の範囲】
【請求項１】
基材と、該基材の少なくとも一方の面に配置された粘着剤層とを備える粘着テープであって、
該粘着テープの２３℃×３０分後におけるＳＵＳ板に対する粘着力が、０．０１Ｎ／２０ｍｍ〜０．６Ｎ／２０ｍｍであり、
該粘着剤層の２５℃におけるナノインデンテーション法による弾性率が、４．０ＭＰａ〜３０ＭＰａである、
粘着テープ。
【請求項２】
前記粘着テープの５０℃×２日後におけるＳＵＳに対する粘着力が、０．０５Ｎ／２０ｍｍ〜０．８５Ｎ／２０ｍｍである、請求項１に記載の粘着テープ。
【請求項３】
前記粘着剤層が、（メタ）アクリル系ポリマーを含む、請求項１または２に記載の粘着テープ。
【請求項４】
前記粘着剤層が、テレフタル酸エステル系可塑剤を含む、請求項１から３のいずれかに記載の粘着テープ。
【請求項５】
前記粘着剤層が、エポキシ系架橋剤を含む、請求項１から４のいずれかに記載の粘着テープ。
【請求項６】
前記基材のＪＩＳ−Ｋ−７１２７（１９９９年）に従って測定される最大伸びが、１００％以上である、請求項１から５のいずれかに記載の粘着テープ。
【請求項７】
前記基材が、プラスチックフィルムである、請求項１から６のいずれかに記載の粘着テープ。
【請求項８】
前記プラスチックフィルムが、ポリ塩化ビニル、ポリオレフィン、エチレン−酢酸ビニル共重合体から選ばれる少なくとも１種を含む、請求項７に記載の粘着テープ。
【請求項９】
前記基材の片方の面に前記粘着剤層を備え、該基材の該粘着剤層と反対の面に非粘着層
を備える、請求項１から８のいずれかに記載の粘着テープ。
【請求項１０】
前記非粘着層が、シリコーンと（メタ）アクリル系ポリマーの混合層である、請求項９に記載の粘着テープ。
【請求項１１】
前記非粘着層中のシリコーンと（メタ）アクリル系ポリマーの混合比が、重量比で、シリコーン：（メタ）アクリル系ポリマー＝１：５０〜５０：１である、請求項９に記載の粘着テープ。
【請求項１２】
前記非粘着層が相分離構造を有する、請求項１０または１１に記載の粘着テープ。
【請求項１３】
前記非粘着層の厚みが、０．０１μｍ〜１０μｍである、請求項１０から１２のいずれかに記載の粘着テープ。
【請求項１４】
前記粘着剤層の表面に配置された剥離ライナーをさらに備える、請求項１から１３のいずれかに記載の粘着テープ。
【請求項１５】
ＬＥＤ製造工程に用いられる、請求項１から１４のいずれかに記載の粘着テープ。
【発明の詳細な説明】
【技術分野】
【０００１】
本発明は、粘着テープに関する。
【背景技術】
【０００２】
一般に、ＬＥＤパッケージ（リードフレーム、ステム、ボード、ケースなどにＬＥＤチップと蛍光体を封止樹脂で封止した電子部品）は、出荷用粘着テープ上に搭載されたＬＥＤチップを採取（ピックアップ）して製造される。ピックアップは、当該粘着テープ上のＬＥＤチップが搭載されていない面側からピンやニードルなどと呼ばれる棒を突き当てて（いわゆる、「ニードル突き上げ」）、その後、コレットと呼ばれる吸着治具によって粘着テープ上からＬＥＤチップを吸着分離する方法である。一般に、ＬＥＤチップはＬＥＤチップの製造メーカーからＬＥＤパッケージの製造メーカーへ出荷用粘着テープに搭載された状態で出荷されるため、当該ＬＥＤチップがＬＥＤパッケージの製造工程で使用に供されるまでの間、当該粘着テープ上で所定期間（数週間〜数か月間）保管されることとなる。このような保管の後、従来の粘着テープにおいては、ＬＥＤチップを正確にピックアップできないという不具合が発生するおそれがある。特に、ＬＥＤチップのサイズが比較的大きい場合、また、貼着状態での保管期間が長いなどの場合には、ＬＥＤチップを粘着テープから良好にピックアップすることが困難となる。
【先行技術文献】
【特許文献】
【０００３】
【特許文献１】特開２００５−０１９６０７号公報
【発明の概要】
【発明が解決しようとする課題】
【０００４】
本発明は上記従来の課題を解決するためになされたものであり、その目的とするところは、小片化された被着体（例えば、ＬＥＤチップ）のピックアップ性に優れる粘着テープを提供することにある。
【課題を解決するための手段】
【０００５】
本発明の粘着テープは、基材と、該基材の少なくとも一方の面に配置された粘着剤層とを備える粘着テープであって、該粘着テープの２３℃×３０分後におけるＳＵＳ板に対する粘着力が、０．０１Ｎ／２０ｍｍ〜０．６Ｎ／２０ｍｍであり、該粘着剤層の２５℃におけるナノインデンテーション法による弾性率が、４．０ＭＰａ〜３０ＭＰａである。
１つの実施形態においては、上記粘着テープの５０℃×２日後におけるＳＵＳ板に対する粘着力が、０．０５Ｎ／２０ｍｍ〜０．８５Ｎ／２０ｍｍである。
１つの実施形態においては、上記粘着剤層が（メタ）アクリル系ポリマーを含む。
１つの実施形態においては、上記粘着剤層が、テレフタル酸エステル系可塑剤を含む。
１つの実施形態においては、上記粘着剤層がエポキシ系架橋剤を含む。
１つの実施形態においては、上記基材のＪＩＳ−Ｋ−７１２７（１９９９年）に従って測定される最大伸びが１００％以上である。
１つの実施形態においては、上記基材がプラスチックフィルムである。
１つの実施形態においては、上記プラスチックフィルムが、ポリ塩化ビニル、ポリオレフィン、エチレン−酢酸ビニル共重合体から選ばれる少なくとも１種を含む。
１つの実施形態においては、上記基材の片方の面に前記粘着剤層を備え、該基材の該粘着剤層と反対の面に非粘着層を備える。
１つの実施形態においては、上記非粘着層がシリコーンと（メタ）アクリル系ポリマーの混合層である。
１つの実施形態においては、上記非粘着層中のシリコーンと（メタ）アクリル系ポリマーの混合比が、重量比で、シリコーン：（メタ）アクリル系ポリマー＝１：５０〜５０：１である。
１つの実施形態においては、上記非粘着層が相分離構造を有する。
１つの実施形態においては、上記非粘着層の厚みが０．０１μｍ〜１０μｍである。
１つの実施形態においては、本発明の粘着テープは、粘着剤層の表面に配置された剥離ライナーをさらに備える。
１つの実施形態においては、本発明の粘着テープは、ＬＥＤ製造工程に用いられる。
【発明の効果】
【０００６】
本発明によれば、小片化された被着体（例えば、ＬＥＤチップ）のピックアップ性に優れる粘着テープを提供することができる。本発明の粘着テープを用いると、ＬＥＤチップを良好に仮固定することができ、かつ、ニードルにより突き上げてＬＥＤチップをピックアップする際には、ＬＥＤチップを精度よく良好に剥離することができる。
【図面の簡単な説明】
【０００７】
【図１】本発明の粘着テープの１つの実施形態の概略断面図である。
【図２】本発明の粘着テープの別の実施形態の概略断面図である。
【発明を実施するための形態】
【０００８】
Ａ．粘着テープの全体構成
図１は、本発明の１つの実施形態による粘着テープの概略断面図である。粘着テープ１００は、基材１０と、基材１０の少なくとも一方の面（図示例では片側）に配置された粘着剤層２０とを備える。図示していないが、本発明の粘着シートは、使用に供するまでの間、粘着面を保護する目的で、粘着剤層の外側に剥離ライナーが設けられていてもよい。
【０００９】
図２は、本発明の別の実施形態による粘着テープの概略断面図である。粘着テープ２００は、基材１０と、基材１０の一方の面に配置された粘着剤層２０と、基材１０の粘着剤層２０とは反対側の面に配置された非粘着層３０とを備える。
【００１０】
本発明の粘着テープの厚みは、好ましくは２０μｍ〜１２０μｍであり、より好ましくは３０μｍ〜１２０μｍであり、さらに好ましくは４０μｍ〜１２０μｍである。このような範囲であれば、本発明の効果がより顕著となる。本発明の粘着テープの厚みが薄すぎる場合、取扱性が悪くなるおそれがある。本発明の粘着テープの厚みが厚すぎる場合、延伸等の変形に対する追随性が悪くなり、ニードル突き上げによるピックアップ性が低下するおそれがある。
【００１１】
本発明の粘着テープの２３℃×３０分後におけるＳＵＳ板に対する粘着力は、０．０１Ｎ／２０ｍｍ〜０．６Ｎ／２０ｍｍであり、好ましくは０．０５Ｎ／２０ｍｍ〜０．５Ｎ／２０ｍｍであり、より好ましくは０．０７Ｎ／２０ｍｍ〜０．４５Ｎ／２０ｍｍであり、さらに好ましくは０．０８Ｎ／２０ｍｍ〜０．２Ｎ／２０ｍｍであり、特に好ましくは０．０９Ｎ／２０ｍｍ〜０．１Ｎ／２０ｍｍである。本明細書において、「ｘ℃×ｙ分後におけるＳＵＳ板に対する粘着力」とは、ＪＩＳ  Ｚ  ０２３７：２０００に準じた方法で測定される粘着力であり、２ｋｇローラー１往復で圧着して粘着テープとＳＵＳ板を積層し、得られた積層体をｘ℃の環境下にｙ分間保管し、その後、２３℃の環境下で、粘着テープを引張速度３００ｍｍ／ｍｉｎ、剥離角度１８０°で剥離して、測定した粘着力をいう。
【００１２】
本発明においては、粘着力を上記範囲とし、かつ、後述のように粘着剤層の弾性率を適切に調整することにより、小片化された被着体のピックアップ性に優れる粘着テープを得ることができる。
【００１３】
本発明の粘着テープの５０℃×２日後におけるＳＵＳ板に対する粘着力は、０．０５Ｎ／２０ｍｍ〜０．８５Ｎ／２０ｍｍであり、好ましくは０．１Ｎ／２０ｍｍ〜０．８Ｎ／２０ｍｍであり、より好ましくは０．１２Ｎ／２０ｍｍ〜０．７Ｎ／２０ｍｍであり、特に好ましくは０．１５Ｎ／２０ｍｍ〜０．５Ｎ／２０ｍｍである。
【００１４】
上記の５０℃×２日後における粘着力は、長期保管、すなわち、被着体が粘着テープに貼着されてから、剥離されるまでの期間が長期（例えば、常温下で約６０日）である場合を想定した促進試験条件における粘着力である。長期保管を想定した促進試験条件（５０℃×２日間）は、以下のごとく決定した。一定期間保管した後の粘着剤の挙動を推測する方法として加熱促進試験が用いられる。これは加熱することにより短時間に長期変化を予測するもので、その変化速度は、アレニウスの法則に従って加速されるものと仮定した。アレニウスの式は、  Ｋ＝Ａ×ｅｘｐ（−Ｅａ／ＲＴ）で示される。ここで、Ｋは反応速度係数、Ａは頻度因子、Ｅａは活性化エネルギー、Ｒは気体定数、Ｔは絶対温度（Ｋ）である。Ｅａ（活性化エネルギー）は、「日東技報」Ｖｏｌ．２７，Ｎｏ．２（Ｎｏｖ．１９８９）に記載のように、アクリル系粘着剤の力学物性測定値から時間温度換算則を用いて得られるシフトファクターがアレニウス型であると仮定して算出された２１０００〔ｃａｌ／ｍｏｌ〕を用いた。  これにより、２０℃と５０℃下での反応速度係数は、
Ｋ（２０℃）＝Ａ×ｅｘｐ（−２１０００／２９３Ｒ）
Ｋ（５０℃）＝Ａ×ｅｘｐ（−２１０００／３２３Ｒ）
となる。この式を用いて、両温度の反応速度係数比は、
Ｋ（５０℃）／Ｋ（２０℃）＝２８．５
となる。ここで、平均温度２０℃の環境下で被着体が粘着テープに貼付された状態で保管されると仮定する。促進試験の温度を５０℃に設定し、アレニウス則に従った２０℃での保存期間を推定算出すると、５０℃×２日≒２０℃×５７日となる。
【００１５】
Ｂ．粘着剤層
粘着剤層の２５℃におけるナノインデンテーション法による弾性率（以下、単にナノインデンテーション弾性率ともいう）は、４．０ＭＰａ〜３０ＭＰａであり、好ましくは４．５ＭＰａ〜２７ＭＰａであり、より好ましくは６．０ＭＰａ〜２５ＭＰａであり、特に好ましくは７．０ＭＰａ〜２２ＭＰａである。ナノインデンテーション弾性率の測定方法は、後述する。
【００１６】
本発明においては、ナノインデンテーション弾性率を上記範囲とすることにより、小片化された被着体のピックアップ性に優れる粘着テープを得ることができる。より詳細には、ナノインデンテーション弾性率を４．０ＭＰａ以上とすることにより、被着体が粘着剤層に埋まり込むことを防止して、ニードルによるピックアップ時のピックアップ位置精度を向上させることができる。また、ナノインデンテーション弾性率を３０ＭＰａ以下とすることにより、被着体との密着性に優れ、被着体を良好に固定することができ、かつ、ニードルによるピックアップ時には被着体の不要な脱落、位置ずれを防止することができる。本発明の粘着テープは、ＬＥＤチップを出荷する際の仮固定用の粘着テープとして好適に用いられ得る。通常、ＬＥＤチップは正方形状または長方形状であり、その短辺の長さは例えば、０．１ｍｍ〜２．５ｍｍである。また、ＬＥＤチップの厚みは、例えば、０．０５ｍｍ〜２．０ｍｍである。
【００１７】
粘着剤層の厚みは、好ましくは１．０μｍ〜３０μｍであり、より好ましくは１．０μｍ〜２０μｍであり、さらに好ましくは３．０μｍ〜１５μｍである。粘着剤層の厚みが
１．０μｍ未満の場合、十分な粘着力を発現できないおそれがある。粘着剤層の厚みが３
０μｍより大きい場合、小片化された被着体（例えば、ＬＥＤチップ）が粘着剤層に埋まり込み、ピックアップ時のニードル突き上げ位置の精度が低下するおそれがある。
【００１８】
上記粘着剤層は、任意の適切な粘着剤を含む。粘着剤を構成するベースポリマーとしては、例えば、（メタ）アクリル系ポリマー；天然ゴム；メタクリル酸メチルなどのモノマーをグラフトした特殊天然ゴム；ＳＢＳ、ＳＢＲ、ＳＥＰＳ、ＳＩＳ、ＳＥＢＳ、ポリブテン、ポリイソブテン、ポリイソブチレン、ブチルゴムなどの合成ゴム；などが挙げられる。これらの中でも、剥離後の被着体への糊残りが少なく、高凝集性を有し、透明性に優れる点で、（メタ）アクリル系ポリマーが好ましい。ベースポリマーは、１種のみを単独で使用してもよく、２種以上を組み合わせて用いてもよい。なお、本明細書において、「（メタ）アクリル」とは、アクリルおよび／またはメタクリルを意味し、「（メタ）アクリレート」とは、アクリレートおよび／またはメタクリレートを意味する。
【００１９】
粘着剤層が（メタ）アクリル系ポリマーを含む場合、粘着剤層中の（メタ）アクリル系ポリマーの含有割合は、目的に応じて適宜設定し得る。
【００２０】
上記（メタ）アクリル系ポリマーは、（メタ）アクリル酸エステルを主モノマーとして含むモノマー成分から構成され得る。（メタ）アクリル系ポリマーにおいて、（メタ）アクリル酸エステル由来の構成単位の含有割合は、（メタ）アクリル系ポリマー１００重量部に対して、好ましくは５０重量部以上であり、より好ましくは７０重量部〜１００重量部であり、さらに好ましくは８０重量部〜９０重量部である。上記モノマー成分中のモノマーは、１種のみであっても良いし、２種以上であっても良い。
【００２１】
（メタ）アクリル酸エステルとしては、例えば、炭素数が１〜３０のアルキル基（シクロアルキル基も含む）の（メタ）アクリル酸アルキルエステル、水酸基含有（メタ）アクリル酸エステルなどが挙げられる。（メタ）アクリル酸エステルは、１種のみであっても良いし、２種以上であっても良い。
【００２２】
炭素数が１〜３０のアルキル基（シクロアルキル基も含む）の（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓｅｃ−ブチル、（メタ）アクリル酸ｔ−ブチル、（メタ）アクリル酸ペンチル、（メタ）アクリル酸アミル、（メタ）アクリル酸ヘキシル、（メタ）アクリル酸シクロヘキシル、（メタ）アクリル酸ヘプチル、（メタ）アクリル酸２−エチルヘキシル、（メタ）アクリル酸オクチル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸オクタデシル、（メタ）アクリル酸ノナデシル、（メタ）アクリル酸エイコシル、（メタ）アクリル酸ラウリル等の、炭素数が１〜３０のアルキル基（シクロアルキル基も含む）の（メタ）アクリル酸アルキルエステルなどが挙げられる。これらの（メタ）アクリル酸エステルの中でも、好ましくは、炭素数が２〜２０のアルキル基（シクロアルキル基も含む）の（メタ）アクリル酸アルキルエステルであり、より好ましくは炭素数が４〜１８のアルキル基（シクロアルキル基も含む）の（メタ）アクリル酸アルキルエステルである。
【００２３】
水酸基含有（メタ）アクリル酸エステルとしては、例えば、２−ヒドロキシエチル（メタ）アクリレート、２−ヒドロキシプロピル（メタ）アクリレート、４−ヒドロキシブチル（メタ）アクリレートなどが挙げられる。
【００２４】
上記（メタ）アクリル系ポリマーを構成するモノマー成分は、（メタ）アクリル酸エステルと共重合可能なその他のモノマーをさらに含んでいてもよい。その他のモノマーとしては、例えば、水酸基含有モノマー、カルボキシル基含有モノマーから選ばれる少なくとも１種が挙げられる。より好ましくは、カルボキシル基含有モノマーである。また、上記（メタ）アクリル系ポリマーを構成するモノマー成分は、アクリロニトリルをさらに含んでいてもよい。
【００２５】
水酸基含有モノマーとしては、例えば、２−ヒドロキシエチル（メタ）アクリレート、２−ヒドロキシプロピル（メタ）アクリレート、４−ヒドロキシブチル（メタ）アクリレート、アリルアルコールなどが挙げられる。水酸基含有モノマーは、１種のみであっても良いし、２種以上であっても良い。
【００２６】
カルボキシル基含有モノマーとしては、例えば、（メタ）アクリル酸、カルボキシエチル（メタ）アクリレート、カルボキシペンチル（メタ）アクリレート、クロトン酸、マレイン酸、フマル酸、イタコン酸などが挙げられる。カルボキシル基含有モノマーは、１種のみであっても良いし、２種以上であっても良い。
【００２７】
上記（メタ）アクリル系ポリマーを構成するモノマー成分が水酸基含有モノマーを含む場合、水酸基含有モノマー由来の構成単位の含有割合は、（メタ）アクリル系ポリマー１００重量部に対して、好ましくは０．１重量部〜２０重量部であり、より好ましくは０．１重量部〜１０重量部である。上記（メタ）アクリル系ポリマーを構成するモノマー成分がカルボキシル基含有モノマーを含む場合、カルボキシル基含有モノマー由来の構成単位の含有割合は、（メタ）アクリル系ポリマー１００重量部に対して、好ましくは０．１重量部〜２０重量部であり、より好ましくは０．１重量部〜１０重量部である。このように、上記（メタ）アクリル系ポリマーを構成するモノマー成分が、水酸基含有モノマー、カルボキシル基含有モノマーから選ばれる少なくとも１種を含むことにより、架橋剤を用いた場合に、該架橋剤との架橋反応を効率的に生じさせることが可能となり、粘着剤としての効果を十分に発現させることができる。さらに、水酸基含有モノマーの含有割合および／またはカルボキシル基含有モノマーの含有割合を、上記範囲内とすることによって、粘着剤層の弾性率と粘着力を好ましい範囲に調整することができ、ピックアップ性に特に優れる粘着テープを得ることができる。
【００２８】
粘着剤層は、好ましくは、架橋剤を含む。架橋剤の含有割合は、ベースポリマー１００重量部に対して、好ましくは０．１重量部〜３０重量部であり、より好ましくは１．０重量部〜２７重量部であり、さらに好ましくは３．０重量部〜２５重量部であり、特に好ましくは５．０重量部〜２３重量部である。このような範囲であれば、小片化された被着体（例えば、ＬＥＤチップ）を粘着テープ上に長期間保存した後も粘着力の上昇をより抑制でき、ピックアップがより容易である、粘着テープを得ることができる。また、適度な架橋反応を生じさせることができ、被着体への汚染・糊残りを効果的に防止できる。
【００２９】
架橋剤としては、例えば、エポキシ系架橋剤、イソシアネート系架橋剤、メラミン系架橋剤、過酸化物系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられる。架橋剤は、１種のみであっても良いし、２種以上であっても良い。
【００３０】
好ましくは、架橋剤として、エポキシ系架橋剤が用いられる。エポキシ系架橋剤を用いれば、小片化された被着体を容易に剥離することができ、かつ、被着体への糊残りが少ない粘着テープを得ることができる。
【００３１】
エポキシ系架橋剤の含有割合は、ベースポリマー１００重量部に対して、好ましくは０．１重量部〜３０重量部であり、より好ましくは０．２重量部〜２５重量部であり、さらに好ましくは０．５重量部〜２０重量部であり、特に好ましくは０．７重量部〜１５重量部であり、最も好ましくは１．５重量部〜１０重量部である。このような範囲であれば、ピックアップ性に優れる粘着テープを得ることができる。
【００３２】
エポキシ系架橋剤としては、任意の適切なエポキシ系架橋剤を採用し得る。市販品としては、例えば、三菱ガス化学社製の商品名「テトラッドＣ」、「テトラッドＸ」、ＡＤＥＫＡ社製の商品名「アデカレジンＥＰＵシリーズ」や「アデカレジンＥＰＲシリーズ」、ダイセル社製の商品名「セロキサイド」などが挙げられる。特に、これらのような液状エポキシ樹脂は、粘着剤層を製造する際の粘着剤混合操作が容易になる点で、好ましい。
【００３３】
エポキシ系架橋剤と、他の架橋剤とを併用してもよい。エポキシ系架橋剤と併用され得る架橋剤としては、イソシアネート系架橋剤、メラミン系架橋剤、過酸化物系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられる。なかでも、メラミン系架橋剤および／またはイソシアネート系架橋剤が好ましく、メラミン系架橋剤がより好ましい。
【００３４】
粘着剤層は、可塑剤を含んでいてもよい。可塑剤の含有割合は、ベースポリマー１００重量部に対して、好ましくは０．１重量部〜１００重量部であり、より好ましくは２５重量部〜９０重量部である。
【００３５】
上記可塑剤としては、例えば、テレフタル酸エステル系、イソフタル酸エステル系、フタル酸エステル系、トリメリット酸エステル系（大日本インキ社製、Ｗ−７００、トリメリット酸トリオクチル等）、アジピン酸エステル系（ジェイプラス社製、Ｄ６２０、アジピン酸ジオクチル、アジピン酸ジイソノニル等）、リン酸エステル系（リン酸トリクレシル等）、アジピン酸系エステル、クエン酸エステル（アセチルクエン酸トリブチル等）、セバシン酸エステル、アセライン酸エステル、マレイン酸エステル、安息香酸エステル、ポリエーテル系ポリエステル、エポキシ系ポリエステル（エポキシ化大豆油、エポキシ化亜麻仁油等）、ポリエステル（カルボン酸とグリコールからなる低分子ポリエステル等）などが挙げられる。可塑剤は、１種のみであっても良いし、２種以上であっても良い。
【００３６】
１つの実施形態においては、上記可塑剤として、テレフタル酸エステル系可塑剤が用いられる。テレフタル酸エステル系可塑剤を用いれば、本発明の効果はより顕著となる。より詳細には、比較的サイズの大きいＬＥＤチップを貼着した際にも、ピックアップ性が低下せずに、良好に該ＬＥＤチップをピックアップすることができる。また、ＬＥＤチップを貼着した状態で長期間保管した際にも、ピックアップ性の低下が抑制される。
【００３７】
テレフタル酸エステル系可塑剤としては、例えば、テレフタル酸ジブチル（ＤＢＴＰ）、テレフタル酸ジイソブチル（ＤＩＢＴＰ）、テレフタル酸ジノルマルヘキシル（ＤＨＴＰ）、テレフタル酸ビス（２−エチルヘキシル）（ＤＯＴＰ）、テレフタル酸ジノルマルオクチル（ＤｎＯＴＰ）、テレフタル酸ジイソノニル（ＤＩＮＴＰ）、テレフタル酸ジノニル（ＤＮＴＰ）、テレフタル酸ジイソデシル（ＤＩＤＴＰ）、テレフタル酸ビスブチルベンジル（ＢＢＴＰ）等が挙げられる。なかでも好ましくはＤＯＴＰである。
【００３８】
可塑剤としてテレフタル酸エステル系可塑剤を用いる場合、該テレフタル酸エステル系可塑剤の含有割合は、ベースポリマー１００重量部に対して、好ましくは２０重量部〜９５重量部であり、より好ましくは３０重量部〜９０重量部であり、さらに好ましくは５０重量部〜９０重量部であり、特に好ましくは７０重量部を超えて９０重量部以下である。このような範囲であれば、上記効果が顕著となる。
【００３９】
粘着剤層は、任意の適切な触媒を含んでいてもよい。触媒を含有させることにより、架橋反応等を促進させることができる。触媒の含有割合は、ベースポリマー１００重量部に対して、好ましくは０．０１重量部〜２０重量部である。
【００４０】
触媒としては、例えば、テトライソプロピルチタネート、テトラ−ｎ−ブチルチタネート、オクチル酸スズ、オクチル酸鉛、オクチル酸コバルト、オクチル酸亜鉛、オクチル酸カルシウム、ナフテン酸鉛、ナフテン酸コバルト、ジブチルスズジアセテート、ジブチルスズジオクテート、ジブチルスズジラウレート、ジオクチルスズジラウレート、ジブチルスズマレエート等の有機金属化合物；ブチルアミン、ジブチルアミン、ヘキシルアミン、ｔ−ブチルアミン、エチレンジアミン、イソホロンジアミン、イミダゾール、水酸化リチウム、水酸化カリウム、ナトリウムメチラート等の塩基性化合物；ｐ−トルエンスルホン酸、トリクロル酢酸、燐酸、モノアルキル燐酸、ジアルキル燐酸、β−ヒドロキシエチルアクリレートの燐酸エステル、モノアルキル亜燐酸、ジアルキル亜燐酸等の酸性化合物；などが挙げられる。触媒は、１種のみであっても良いし、２種以上であっても良い。
【００４１】
粘着剤層には、本発明の効果を損なわない範囲で、任意の適切な添加剤が含まれていても良い。添加剤としては、例えば、紫外線吸収剤、充填剤、老化防止剤、粘着付与剤、顔料、染料、シランカップリング剤などが挙げられる。
【００４２】
粘着剤層を基材上に設ける方法としては、任意の適切な手段を採用し得る。例えば、粘着剤層を形成する塗工液を基材上に塗工することによって、粘着剤層を形成することができる。
【００４３】
塗工方式としては、任意の適切な塗工方式を採用し得る。塗工方式としては、例えば、リバース方式、ダイレクト方式、メタリングロールを組み合わせた各種方式などが挙げられる。
【００４４】
本発明の粘着テープは、粘着剤層の表面に剥離ライナーを備えていてもよい。
【００４５】
剥離ライナーとしては、任意の適切なセパレータを採用し得る。このような剥離ライナ
ーとしては、例えば、シリコーン系、長鎖アルキル系、フッ素系、硫化モリブデン等の剥
離剤により表面処理されたプラスチックフィルムや紙等の剥離層を有する基材；ポリテト
ラフルオロエチレン、ポリクロロトリフルオロエチレン、ポリフッ化ビニル、ポリフッ化
ビニリデン、テトラフルオロエチレン・ヘキサフルオロプロピレン共重合体、クロロフル
オロエチレン・フッ化ビニリデン共重合体等のフッ素系ポリマーからなる低接着性基材；
オレフィン系樹脂（例えば、ポリエチレン、ポリプロピレンなど）等の無極性ポリマーか
らなる低接着性基材；などが挙げられる。
【００４６】
剥離ライナーを用いる場合、塗工液を剥離ライナー上に塗工し、基材上に貼り合わせして粘着剤層を転写させることで、基材上に粘着剤層を設けてもよい。
【００４７】
Ｃ．基材
基材の厚みは、好ましくは２０μｍ〜１２０μｍであり、より好ましくは３０μｍ〜１２０μｍであり、さらに好ましくは４０μｍ〜１２０μｍである。基材の厚みが薄すぎる場合、取扱性が悪くなるおそれがある。基材の厚みが厚すぎる場合、延伸等の変形に対する追随性が悪くなり、ニードル突き上げによるピックアップ性が低下するおそれがある。
【００４８】
基材は、ＪＩＳ−Ｋ−７１２７（１９９９年）に従って測定される最大伸びが、好ましくは１００％以上であり、より好ましくは２００％〜１０００％である。このような最大伸びを示す基材を使用することにより、本発明の粘着テープに適度な伸び性を付与することができ、例えば、被着体への追従性が向上し得る。最大伸びは２３℃の環境下で測定され得る。
【００４９】
基材を構成する材料としては、任意の適切な材料が用いられ得る。好ましくは、基材としては、プラスチックフィルムが用いられる。
【００５０】
プラスチックフィルムは、任意の適切な樹脂材料を含み得る。このような樹脂材料としては、例えば、ポリ塩化ビニル、ポリオレフィン、エチレン−酢酸ビニル共重合体、ポリエステル、ポリイミド、ポリアミドなどが挙げられる。なかでも好ましくは、ポリ塩化ビニル、ポリオレフィンまたはエチレン−酢酸ビニル共重合体であり、より好ましくは、ポリ塩化ビニルである。ポリ塩化ビニルは応力緩和性に優れるため、ニードル突き上げ時の衝撃を適度に緩和し、小片化された被着体（例えば、ＬＥＤチップ）の位置ずれや脱落を抑制できる。このようなポリ塩化ビニルを用いれば小片化された被着体（例えば、ＬＥＤチップ）の出荷用粘着テープとして好適な粘着テープを得ることができる。
【００５１】
プラスチックフィルム中の上記樹脂材料の含有割合としては、プラスチックフィルム１００重量部に対して、例えば、５０重量部〜１００重量部であり、好ましくは６０重量部〜１００重量部であり、さらに好ましくは７０重量部〜１００重量部である。
【００５２】
プラスチックフィルム中には、可塑剤が含まれていても良い。プラスチックフィルム中の可塑剤の含有割合は、該プラスチックフィルム中の上記樹脂材料１００重量部に対して、好ましくは０．５重量部〜５０重量部であり、より好ましくは１．０重量部〜４０重量部である。プラスチックフィルム中に上記含有割合にて可塑剤を含ませることによって、延伸等の変形に対する追随性に優れ、ピックアップ性が良好な粘着テープを得ることができる。
【００５３】
プラスチックフィルムに含まれる可塑剤としては、例えば、フタル酸エステル系、イソフタル酸エステル系、トリメリット酸エステル系（大日本インキ（株）製、Ｗ−７００、トリメリット酸トリオクチル等）、アジピン酸エステル系（（株）ジェイプラス製、Ｄ６２０、アジピン酸ジオクチル、アジピン酸ジイソノニル等）、リン酸エステル系（リン酸トリクレシル等）、アジピン酸系エステル、クエン酸エステル（アセチルクエン酸トリブチル等）、セバシン酸エステル、アセライン酸エステル、マレイン酸エステル、安息香酸エステル、ポリエーテル系ポリエステル、エポキシ系ポリエステル（エポキシ化大豆油、エポキシ化亜麻仁油等）、ポリエステル（カルボン酸とグリコールからなる低分子ポリエステル等）などが挙げられる。本発明においては、エステル系可塑剤を用いることが好ましい。可塑剤は、１種のみであっても良いし、２種以上であっても良い。
【００５４】
１つの実施形態においては、プラスチックフィルムに含まれる上記可塑剤として、テレフタル酸エステル系可塑剤が用いられる。テレフタル酸エステル系可塑剤を用いれば、本発明の効果はより顕著となる。より詳細には、比較的サイズの大きいＬＥＤチップを貼着した際にも、ピックアップ性が低下せずに、良好に該ＬＥＤチップをピックアップすることができる。また、ＬＥＤチップを貼着した状態で長期間保管した際にも、ピックアップ性の低下が抑制される。
【００５５】
テレフタル酸エステル系可塑剤としては、例えば、テレフタル酸ビス（２−エチルヘキシル）（ＤＯＴＰ）、テレフタル酸ジブチル（ＤＢＴＰ）、テレフタル酸ジイソブチル（ＤＩＢＴＰ）、テレフタル酸ジノルマルヘキシル（ＤＨＴＰ）、テレフタル酸ビス（２−エチルヘキシル）（ＤＯＴＰ）、テレフタル酸ジノルマルオクチル（ＤｎＯＴＰ）、テレフタル酸ジイソノニル（ＤＩＮＴＰ）、テレフタル酸ジノニル（ＤＮＴＰ）、テレフタル酸ジイソデシル（ＤＩＤＴＰ）、テレフタル酸ビスブチルベンジル（ＢＢＴＰ）等が挙げられる。なかでも好ましくはＤＯＴＰである。
【００５６】
プラスチックフィルム中には、本発明の効果を損なわない範囲において、任意の適切なその他の成分を含んでいても良い。
【００５７】
基材は、任意の適切な製造方法によって製造し得る。例えば、射出成形、押出成形、インフレーション成形、カレンダー成形、ブロー成形等の成形方法により、基材を得ることができる。
【００５８】
Ｄ．非粘着層
１つの実施形態においては、本発明の粘着テープは、基材の片方の面に粘着剤層を備え、該基材の該粘着剤層と反対の面に非粘着層を備える。なお、非粘着層とは、２３℃においてＳＵＳ板に圧着しても密着状態を維持できず、容易に位置ずれ、もしくは、自然剥離が発生する層のことをいう。
【００５９】
このような非粘着層の組成等は特に限定されるものではなく、その一例としては、シリコーン層、（メタ）アクリル系ポリマー層、シリコーン層と（メタ）アクリル系ポリマー層の混合層、（メタ）アクリル系ポリマーがグラフト重合されたシリコーン層などが挙げられる。これらの中でも、シリコーンと（メタ）アクリル系ポリマーの混合層が好ましい。非粘着層をシリコーンと（メタ）アクリル系ポリマーの混合層とすることにより、非粘着層と基材（特に、プラスチックフィルム）との馴染みが良くなり、本発明の粘着テープは、延伸等の変形に対する追随性が良好なものとなる。
【００６０】
非粘着層の表面は凹凸構造を有することが好ましい。非粘着層の表面が凹凸構造を有することにより、取り扱い性に優れる粘着テープを得ることができる。この凹凸構造は、具体的には、非粘着層の算術平均表面粗さＲａが、好ましくは０．１μｍ以上であり、より好ましくは０．１μｍ〜３．０μｍであり、さらに好ましくは０．２μｍ〜２．０μｍであり、特に好ましくは０．３μｍ〜２．０μｍであり、最も好ましくは０．５μｍ〜２．０μｍである。このような範囲であれば、ブロッキングが抑制された粘着テープを得ることができる。表面粗さＲａは、ＪＩＳ  Ｂ  ０６０１：１９９４に準じて測定することができる。
【００６１】
非粘着層は、示差走査熱量測定（ＤＳＣ測定）によるガラス転移温度Ｔｇが、好ましくは２０℃以上であり、より好ましくは３０℃以上であり、さらに好ましくは５０℃以上であり、特に好ましくは５５℃以上である。非粘着層の示差走査熱量測定によるガラス転移温度Ｔｇの上限は、特に限定されないが、取扱性等の観点から、好ましくは２００℃以下であり、より好ましくは１７０℃以下であり、さらに好ましくは１５０℃以下であり、特に好ましくは１３０℃以下であり、最も好ましくは１００℃以下である。このような範囲であれば、非粘着層が適度な硬さを有し、搬送工程中での擦れなどによる非粘着層の脱落を防止することができる。
【００６２】
非粘着層が（メタ）アクリル系ポリマーを含む場合、非粘着層中の（メタ）アクリル系ポリマーは、そのＳＰ値が、好ましくは９．０（ｃａｌ／ｃｍ３）０．５〜１２．０（ｃａｌ／ｃｍ３）０．５であり、より好ましくは９．５（ｃａｌ／ｃｍ３）０．５〜１１．５（ｃａｌ／ｃｍ３）０．５であり、さらに好ましくは９．５（ｃａｌ／ｃｍ３）０．５〜１１．０（ｃａｌ／ｃｍ３）０．５である。ＳＰ値は、Ｓｍａｌｌの式によって算出される溶解度パラメータである。ＳＰ値の計算は、公知の文献（例えば、Ｊｏｕｒｎａｌ  ｏｆ  Ａｐｐｌｉｅｄ  Ｃｈｅｍｉｓｔｒｙ，３，７１，１９５３．など）に記載された方法で行うことができる。
【００６３】
非粘着層は、好ましくは、相分離構造を有する。非粘着層が相分離構造を有することにより、該非粘着層の表面に微小な凹凸構造が効率的に形成され得る。例えば、非粘着層がシリコーンと（メタ）アクリル系ポリマーの混合層である場合、相分離構造生成時のシリコーンと（メタ）アクリル系ポリマーとの物質移動性の差異によって凹凸が生成するものと推測される。このようにして凹凸構造が形成されていれば、取り扱い性に優れ、かつ、ロール形態にした際のブロッキングが抑制された粘着テープが得られ得る。
【００６４】
非粘着層は、好ましくは、シリコーンが（メタ）アクリル系ポリマーよりも多く含まれるシリコーンリッチ相と（メタ）アクリル系ポリマーがシリコーンよりも多く含まれる（メタ）アクリル系ポリマーリッチ相を含む。非粘着層は、より具体的には、好ましくは、上記シリコーンリッチ相と上記（メタ）アクリル系ポリマーリッチ相とが互いに独立した相分離構造で含み、より好ましくは、上記シリコーンリッチ相が空気界面側（基材の反対側）に存在し、上記（メタ）アクリル系ポリマーリッチ相が基材側に存在する。このような相分離構造を有することにより、空気界面側に存在するシリコーンリッチ相によってブロッキングが効果的に抑制され、基材側に存在する（メタ）アクリル系ポリマーリッチ相によって非粘着層と基材との馴染みが良くなって変形追随性が良好になる。例えば、非粘着層中のシリコーンと（メタ）アクリル系ポリマーの混合比を下記のように調整することによって、このような相分離構造を形成し得る。
【００６５】
非粘着層が、相分離構造を有することや、上記のような、シリコーンが（メタ）アクリル系ポリマーよりも多く含まれるシリコーンリッチ相と（メタ）アクリル系ポリマーがシリコーンよりも多く含まれる（メタ）アクリル系ポリマーリッチ相を含むことは、任意の適切な方法によって観察し得る。このような観察方法としては、例えば、透過型電子顕微鏡（ＴＥＭ）、走査型電子顕微鏡（ＳＥＭ）、電解放出型走査型電子顕微鏡（ＦＥ−ＳＥＭ）などの電子顕微鏡を用いて非粘着層断面を形態観察する方法が挙げられる。２層分離構造は、形態観察像の濃淡により判読することが可能である。また、全反射法による赤外吸収分光によって、非粘着層空気界面側から内部へとプローブ光深度を変えながら、組成中に含まれるケイ素や炭素などの含有量の変化を観測することによって観察する方法も挙げられる。この他、Ｘ線マイクロアナライザーやＸ線光電子分光によって観察する方法も挙げられる。また、適宜これらの方法を組み合わせて観察しても良い。
【００６６】
非粘着層がシリコーンと（メタ）アクリル系ポリマーの混合層である場合、非粘着層中のシリコーンと（メタ）アクリル系ポリマーの混合比は、重量比で、好ましくは、シリコーン：（メタ）アクリル系ポリマー＝１：５０〜５０：１であり、より好ましくは、シリコーン：（メタ）アクリル系ポリマー＝１：３０〜３０：１であり、さらに好ましくは、シリコーン：（メタ）アクリル系ポリマー＝１：１０〜１０：１であり、特に好ましくは、シリコーン：（メタ）アクリル系ポリマー＝１：５〜５：１であり、最も好ましくは、シリコーン：（メタ）アクリル系ポリマー＝１：３〜５：１である。非粘着層中のシリコーンの含有割合が大きすぎると、基材（特に、プラスチックフィルム）背面との化学的親和性が低くなり、基材（特に、プラスチックフィルム）背面に馴染みにくいおそれがある。また、非粘着層中のシリコーンの含有割合が大きすぎると、粘着テープとした場合、延伸等の変形に対する追随性が悪くなるおそれがある。非粘着層中の（メタ）アクリル系ポリマーの含有割合が大きすぎると、非粘着層がアクリル系粘着剤として作用してしまうおそれがあり、ブロッキングが生じやすいおそれがある。
【００６７】
シリコーンとしては、任意の適切なシリコーンを採用し得る。このようなシリコーンとしては、例えば、白金系化合物を触媒としてアルケニル基含有ポリジアルキルシロキサンとポリジアルキルハイドロジェンポリシロキサンを付加反応により硬化させて剥離性皮膜を形成して得られる付加型シリコーン、スズ系触媒を用いたメチロール基含有ポリジアルキルシロキサンとポリジアルキルハイドロジェンポリシロキサンを反応させて得られる縮合型シリコーンなどが挙げられる。付加型シリコーンの例としては、例えば、信越シリコーン製の「ＫＳ−７７６Ａ」、「ＫＳ−８３９Ｌ」などが挙げられる。縮合型シリコーンの例としては、例えば、信越シリコーン製の「ＫＳ７２３Ａ／Ｂ」などが挙げられる。なお、シリコーンを製造する際には、白金系触媒やスズ系触媒の他に、適宜、その他の架橋剤、架橋促進剤などを使用しても良い。また、シリコーンの性状としては、トルエン等の有機溶剤に溶解したタイプ、これらをエマルジョン化したエマルジョンタイプ、シリコーンのみからなる無溶剤タイプなどに分類される。また、付加型シリコーンや縮合型シリコーンの他に、シリコーン／アクリルグラフトポリマー、シリコーン／アクリルブロックポリマーなどを使用することができる。シリコーン／アクリルグラフトポリマーとしては、例えば、サイマックＧＳ−３０、ＧＳ１０１、ＵＳ−２７０、ＵＳ−３５０、ＵＳ−３８０（以上、東亞合成（株）製）などが挙げられる。シリコーン／アクリルブロックポリマーとしては、例えば、モディパーＦＳ７００、ＦＳ７１０、ＦＳ７２０、ＦＳ７３０、ＦＳ７７０（以上、日油（株）製）などが挙げられる。
【００６８】
非粘着層に含まれる（メタ）アクリル系ポリマーは、（メタ）アクリル系モノマーを主モノマーとして含むモノマー成分から構成されるポリマーである。また、上記（メタ）アクリル系ポリマーを構成するモノマー成分は、例えば、水酸基含有モノマー、カルボキシル基含有モノマー等のその他のモノマーを含んでいてもよい。
【００６９】
非粘着層に含まれる（メタ）アクリル系ポリマーにおいて、（メタ）アクリル系モノマー由来の構成単位の含有割合は、（メタ）アクリル系ポリマー１００重量部に対して、好ましくは５０重量部以上であり、より好ましくは７０重量部〜１００重量部であり、さらに好ましくは９０重量部〜１００重量部であり、特に好ましくは９５重量部〜１００重量部である。上記モノマー成分中のモノマーは、１種のみであっても良いし、２種以上であっても良い。
【００７０】
（メタ）アクリル系モノマーとしては、好ましくは、（メタ）アクリル酸エステル、（メタ）アクリル酸が挙げられる。
【００７１】
（メタ）アクリル酸エステルとしては、例えば、炭素数が１〜３０のアルキル基（シクロアルキル基も含む）の（メタ）アクリル酸アルキルエステル、水酸基含有（メタ）アクリル酸エステルなどが挙げられる。（メタ）アクリル酸エステルは、１種のみであっても良いし、２種以上であっても良い。
【００７２】
炭素数が１〜３０のアルキル基（シクロアルキル基も含む）の（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓｅｃ−ブチル、（メタ）アクリル酸ｔ−ブチル、（メタ）アクリル酸ペンチル、（メタ）アクリル酸アミル、（メタ）アクリル酸ヘキシル、（メタ）アクリル酸シクロヘキシル、（メタ）アクリル酸ヘプチル、（メタ）アクリル酸２−エチルヘキシル、（メタ）アクリル酸オクチル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸オクタデシル、（メタ）アクリル酸ノナデシル、（メタ）アクリル酸エイコシル、（メタ）アクリル酸ラウリル等の、炭素数が１〜３０のアルキル基（シクロアルキル基も含む）の（メタ）アクリル酸アルキルエステルなどが挙げられる。これらの（メタ）アクリル酸エステルの中でも、好ましくは、炭素数が２〜２０のアルキル基（シクロアルキル基も含む）の（メタ）アクリル酸アルキルエステルであり、より好ましくは炭素数が４〜１８のアルキル基（シクロアルキル基も含む）の（メタ）アクリル酸アルキルエステルである。
【００７３】
水酸基含有（メタ）アクリル酸エステルとしては、例えば、２−ヒドロキシエチル（メタ）アクリレート、２−ヒドロキシプロピル（メタ）アクリレート、４−ヒドロキシブチル（メタ）アクリレートなどが挙げられる。
【００７４】
上記（メタ）アクリル系ポリマーを構成するモノマー成分は、本発明の効果を十分に発現させるために、水酸基含有モノマー、カルボキシル基含有モノマーから選ばれる少なくとも１種を含んでいても良い。
【００７５】
水酸基含有モノマーとしては、例えば、アリルアルコールなどが挙げられる。水酸基含有モノマーは、１種のみであっても良いし、２種以上であっても良い。
【００７６】
カルボキシル基含有モノマーとしては、例えば、カルボキシエチル（メタ）アクリレート、カルボキシペンチル（メタ）アクリレート、クロトン酸、マレイン酸、フマル酸、イタコン酸などが挙げられる。カルボキシル基含有モノマーは、１種のみであっても良いし、２種以上であっても良い。
【００７７】
非粘着層が（メタ）アクリル系ポリマーを含む場合、非粘着層中の（メタ）アクリル系ポリマーは、好ましくは、それを構成するモノマー成分中の水酸基含有（メタ）アクリル酸エステルの含有割合が、該水酸基含有（メタ）アクリル酸エステル以外のモノマー成分の総量に対して、好ましくは２重量％〜３０重量％であり、より好ましくは３重量％〜２５重量％であり、特に好ましくは５重量％〜２０重量％である。非粘着層が（メタ）アクリル系ポリマーを含む場合、非粘着層中の（メタ）アクリル系ポリマーを構成するモノマー成分中の水酸基含有（メタ）アクリル酸エステルの含有割合が、該水酸基含有（メタ）アクリル酸エステル以外のモノマー成分の総量に対して、上記範囲内に収まれば、非粘着層の表面に微小な凹凸構造が一層効率的に形成され、この凹凸構造の形成によって、本発明の粘着テープにおいて、ロール状の形態におけるブロッキングが一層効果的に抑制でき、ロール状の形態から巻き戻す際に裂けたり破れたりすることを一層抑制し得る。
【００７８】
非粘着層が（メタ）アクリル系ポリマーを含む場合、非粘着層中の（メタ）アクリル系ポリマーは、好ましくは、それを構成するモノマー成分における水酸基含有（メタ）アクリル酸エステル以外のモノマー成分中に、（メタ）アクリル酸および/または（メタ）アクリル酸エステルを含むことができる。この場合、（メタ）アクリル酸と（メタ）アクリル酸エステルとの含有割合は、重量比で、（メタ）アクリル酸：（メタ）アクリル酸エステルが、好ましくは０：１００〜２０：８０であり、より好ましくは０：１００〜１０：９０であり、さらに好ましくは０：１００〜５：９５である。
【００７９】
（メタ）アクリル酸と（メタ）アクリル酸エステルとの含有割合が上記範囲内に収まれば、非粘着層の表面に微小な凹凸構造が一層効率的に形成され、この凹凸構造の形成によって、本発明の粘着テープにおいて、ロール状の形態におけるブロッキングが一層効果的に抑制でき、ロール状の形態から巻き戻す際に裂けたり破れたりすることを一層抑制し得る。
【００８０】
（メタ）アクリル系ポリマーは、任意の適切な重合方法によって製造し得る。
【００８１】
非粘着層には、本発明の効果を損なわない範囲で、任意の適切な添加剤が含まれていても良い。このような添加剤としては、例えば、触媒、紫外線吸収剤、充填剤、老化防止剤、粘着付与剤、顔料、染料、シランカップリング剤などが挙げられる。
【００８２】
非粘着層の厚みは、好ましくは０．０１μｍ〜１０μｍであり、より好ましくは０．１μｍ〜５μｍであり、さらに好ましくは０．１μｍ〜２μｍである。非粘着層の厚みが０．０１μｍ未満の場合、ブロッキングが生じやすくなる。非粘着層の厚みが１０μｍより大きいと、延伸等の変形に対する追随性が悪くなるおそれがある。
【００８３】
基材の片方の面に非粘着層を形成する方法としては、例えば、基材の片方の面に非粘着層の材料を塗布して乾燥することによって非粘着層を形成する方法が挙げられる。上記塗布の方法としては、例えば、バーコーター、グラビアコーター、スピンコーター、ロールコーター、ナイフコーター、アプリケーター等を用いる方法が挙げられる。
【実施例】
【００８４】
以下、実施例により本発明を具体的に説明するが、本発明はこれら実施例になんら限定されるものではない。特に断りがない限り、部は重量部を意味し、％は重量％を意味する。また、溶液で供給されている試薬の量は、溶液を揮発させて残る固形分の量（固形分換算量）によって表される。
【００８５】
１、ナノインデンテーション弾性率
粘着剤層の表面に対して以下の条件で押し込み試験を行い、その結果から、ナノインデンテーション弾性率を求めた。
（測定装置及び測定条件）
装置：Ｈｙｓｉｔｒｏｎ  Ｉｎｃ．製  Ｔｒｉｂｏ  Ｉｎｄｅｎｔｅｒ
使用圧子：Ｂｅｒｋｏｖｉｃｈ（三角錐型）
測定方法：単一押し込み測定
測定温度：２５℃
押し込み深さ設定：約３００ｎｍ
押込み速度：約１０ｎｍ／ｓｅｃ
測定雰囲気：空気中
試料サイズ：約１ｃｍ×約１ｃｍ
（測定方法）
上記の装置を使用し、バーコビッチ型ダイヤモンド製圧子を粘着剤層の表面から深さ３００ｎｍまで垂直に押し込んだ。解析ソフト「Ｔｒｉｂｏｓｃａｎ  Ｖｅｒ．９．２．１２．０」を用いて、圧子を除去した後に得られた変位、荷重と理論的に算出された圧痕面積から、表面の弾性率を求めた。
【００８６】
２、粘着力
ＪＩＳ−Ｚ−０２３７（２０００年）に準じて粘着力を測定した。
２３℃の環境下において、粘着テープを作製直後から１時間以上、被着体としてのＳＵＳ４３０ＢＡ板とともに、放置した。その後、粘着テープの粘着剤層面とＳＵＳ４３０ＢＡ板とを、２ｋｇローラー１往復で圧着し、２３℃の環境下で３０分間経過した後に、引張速度０．３ｍ／分、剥離角度１８０°にて、粘着テープの粘着力（初期粘着力）を測定した。
また、粘着テープの粘着剤層面とＳＵＳ４３０ＢＡ板とを、２ｋｇローラー１往復で圧着し、５０℃の環境下で２日間経過した後に、２３℃の環境下において、引張速度０．３ｍ／分、剥離角度１８０°にて、粘着テープの粘着力（保存粘着力）を測定した。
【００８７】
３、ＬＥＤチップのピックアップ試験
以下の条件でＬＥＤチップのピックアップ試験を行い、ピックアップ成功率を求めた。
（評価装置及び評価条件）
装置：Ｍ．Ｐ．Ｉ製  Ｍａｐｐｉｎｇ  Ｓｏｒｔｅｒ  Ｍ６６００
評価用ＬＥＤチップ：Ｌａｔｅｒａｌ型ＬＥＤチップ
ＬＥＤチップのサイズ：１４ｍｉｌｘ２８ｍｉｌ、２６ｍｉｌｘ３０ｍｉｌ、４５ｍｉｌｘ４５ｍｉｌ
ＬＥＤチップと粘着剤層の接触面：非電極面
測定温度：２３℃（室温）
ニードル位置：ＬＥＤチップのセンター
ピックアップ速度：１ｐｃｓ／秒
（評価方法）
評価用ＬＥＤチップ（１０個）を粘着テープの粘着剤層上に配列し、上記の条件でＬＥＤチップのピックアップを試み、ピックアップ成功率を求めた。このようにして、ＬＥＤチップ配列直後のピックアップ成功率（初期ピックアップ性）、ＬＥＤチップ配列後、５０℃の環境下で２日経過させた後のピックアップ成功率（保存ピックアップ性）を求めた。
なお、下記１）または２）となった場合はピックアップ不可と判断し、成功率を算出した。
１）評価用粘着テープからＬＥＤチップが剥がれず、ピックアップできない
２）ピックアップしソーティングできたが、所定の位置に整列できない
ピックアップ成功率の算出式：（成功個数／ピックアップ試験個数）×１００＝成功率（％）
【００８８】
〔製造例１〕：軟質ポリ塩化ビニルフィルム（１）の製造
重合度Ｐ＝１０５０のポリ塩化ビニル１００重量部に対してＤＯＰ可塑剤（フタル酸ビス（２−エチルヘキシル）、ジェイプラス社製）２７重量部を含んだ軟質ポリ塩化ビニルフィルム（１）をカレンダー法によって製膜した。得られた軟質ポリ塩化ビニルフィルム（１）の厚みは７０μｍであり、ＪＩＳ−Ｋ−７１２７（１９９９年）に従って測定される弾性率（ＭＤ）が２５０ＭＰａ、ＪＩＳ−Ｋ−７１２７（１９９９年）に従って測定される最大伸び（ＭＤ）が４００％であった。また、製造直後の算術平均表面粗さＲａは０．１μｍであった。
【００８９】
〔製造例２〕：軟質ポリ塩化ビニルフィルム（２）の製造
重合度Ｐ＝１０５０のポリ塩化ビニル１００重量部に対してＤＯＴＰ可塑剤（テレフタル酸（２−エチルヘキシル）、ＡＤＥＫＡ社製、商品名「アデカサイザーＤ−８１０」）２７重量部を含んだ軟質ポリ塩化ビニルフィルム（２）をカレンダー法によって製膜した。得られた軟質ポリ塩化ビニルフィルム（２）の厚みは７０μｍであり、ＪＩＳ−Ｋ−７１２７（１９９９年）に従って測定される弾性率（ＭＤ）が２５０ＭＰａ、ＪＩＳ−Ｋ−７１２７（１９９９年）に従って測定される最大伸び（ＭＤ）が４００％であった。また、製造直後の算術平均表面粗さＲａは０．１μｍであった。
【００９０】
〔実施例１〕
（非粘着層）
シリコーン樹脂（信越化学工業社製、商品名「ＫＳ−７２３Ａ」）６０重量部、シリコーン樹脂（信越化学工業社製、商品名「ＫＳ−７２３Ｂ」）４０重量部、アクリル共重合ポリマー（メチルメタクリレート（ＭＭＡ）／ブチルアクリレート（ＢＡ）／ヒドロキシエチルアクリレート（ＨＥＡ）＝７０／３０／１０）５０重量部、スズ系触媒（信越化学工業社製、商品名「Ｃａｔ−ＰＳ３」）１０重量部を、溶液状態で混合して、混合溶液（１）を得た。混合溶液（１）中のシリコーンと（メタ）アクリル系ポリマーの混合比は、重量比で、シリコーン：（メタ）アクリル系ポリマー＝２：１であった。
製造例１で得られた軟質ポリ塩化ビニルフィルム（１）の片方の面に、上記混合溶液（１）を塗布して、乾燥し、厚さ１．０μｍ、算術平均表面粗さＲａ＝０．５μｍの非粘着層（１）を形成させた。
（粘着剤層）
ブチルアクリレート（ＢＡ）／アクリロニトリル（ＡＮ）／アクリル酸（ＡＡ）＝８５／１５／２．５（重量比）から構成されるアクリル共重合ポリマー１００重量部、メラミン系架橋剤（ブタノール変性メラミンホルムアルデヒド樹脂、ＤＩＣ社製、商品名「スーパーベッカミンＪ−８２０−６０Ｎ」）１０重量部、エポキシ系架橋剤（１，３−ビス（Ｎ，Ｎ−ジグリシジルアミノメチル）ジクロルヘキサン、三菱ガス化学社製、商品名「テトラッドＣ」）１．０重量部、パラトルエンスルホン酸（１級、キシダ化学社製）０．７重量部、ＤＯＰ可塑剤（フタル酸ビス（２−エチルヘキシル）、ジェイプラス社製）４０重量部を含む粘着剤溶液（１）を調製した。この粘着剤溶液（１）を、上記軟質ポリ塩化ビニルフィルム（１）の非粘着層（１）と反対側の面に塗布した後、１３０℃×９０秒で乾燥し、厚み１０μｍの粘着剤層（１）を形成した。
（粘着テープ）
以上のようにして、非粘着層（１）／軟質ポリ塩化ビニルフィルム（１）／粘着剤層（１）から構成される粘着テープ（１）を製造した。得られた粘着テープ（１）を上記評価１〜３に供した。結果を表１に示す。
【００９１】
〔実施例２〕
（非粘着層）
実施例１と同様にして、混合溶液（１）を調製した。
製造例２で得られた軟質ポリ塩化ビニルフィルム（２）の片方の面に、上記混合溶液（１）を塗布して、乾燥し、厚さ１．０μｍ、算術平均表面粗さＲａ＝０．５μｍの非粘着層（１）を形成させた。
（粘着剤層）
エポキシ系架橋剤の配合量を３重量部とし、ＤＯＰ可塑剤４０重量部に代えてＤＯＴＰ可塑剤（テレフタル酸ビス（２−エチルヘキシル）、ＡＤＥＫＡ社製、商品名「アデカサイザーＤ−８１０」）８０重量部を用いたこと以外は、実施例１と同様にして、粘着剤溶液（２）を調製した。この粘着剤溶液（２）を、上記軟質ポリ塩化ビニルフィルム（２）の非粘着層（１）と反対側の面に塗布した後、１３０℃×９０秒で乾燥し、厚み１０μｍの粘着剤層（２）を形成した。
（粘着テープ）
以上のようにして、非粘着層（１）／軟質ポリ塩化ビニルフィルム（２）／粘着剤層（２）から構成される粘着テープ（２）を製造した。得られた粘着テープ（２）を上記評価１〜３に供した。結果を表１に示す。
【００９２】
〔実施例３〕
（非粘着層）
実施例２と同様にして、軟質ポリ塩化ビニルフィルム（２）上に非粘着層（１）を形成した。
（粘着剤層）
エポキシ系架橋剤の配合量を６重量部としたこと以外は、実施例２と同様にして、粘着剤層（３）を形成した。
（粘着テープ）
以上のようにして、非粘着層（１）／軟質ポリ塩化ビニルフィルム（２）／粘着剤層（３）から構成される粘着テープ（３）を製造した。得られた粘着テープ（３）を上記評価１〜３に供した。結果を表１に示す。
【００９３】
〔比較例１〕
（非粘着層）
実施例１と同様にして、軟質ポリ塩化ビニルフィルム（１）上に非粘着層（１）を形成した。
（粘着剤層）
ブチルアクリレート（ＢＡ）／アクリロニトリル（ＡＮ）／アクリル酸（ＡＡ）＝８５／１５／２．５（重量比）から構成されるアクリル共重合ポリマー１００重量部、メラミン系架橋剤（ブタノール変性メラミンホルムアルデヒド樹脂、ＤＩＣ社製、商品名「スーパーベッカミンＪ−８２０−６０Ｎ」）１０重量部、ＤＯＰ可塑剤（フタル酸ビス（２−エチルヘキシル）、ジェイプラス社製）６０重量部からなる粘着剤の粘着剤溶液（４）を調製した。この粘着剤溶液（４）を、上記軟質ポリ塩化ビニルフィルム（１）の非粘着層（１）と反対側の面に塗布した後、１３０℃×９０秒で乾燥し、厚み１０μｍの粘着剤層（４）を形成した。
（粘着テープ）
以上のようにして、非粘着層（１）／軟質ポリ塩化ビニルフィルム（１）／粘着剤層（４）から構成される粘着テープ（４）を製造した。得られた粘着テープ（４）を上記評価１〜３に供した。結果を表１に示す。
【００９４】
【表１】
2017132940.tif 000003
【産業上の利用可能性】
【００９５】
本発明の粘着テープは、２３℃×３０分後におけるＳＵＳ板に対する粘着力を０．０１Ｎ／２０ｍｍ〜０．６Ｎ／２０ｍｍとし、かつ、該粘着剤層の２５℃におけるナノインデンテーション法による弾性率を４．０ＭＰａ〜３０ＭＰａに調整することにより、小片化された被着体（例えば、ＬＥＤチップ）を高い成功率でピックアップすることができる。したがって、小片化された被着体の出荷用粘着テープとして好適に用いられ得る。
【符号の説明】
【００９６】
１０      基材
２０      粘着剤層
３０      非粘着層
１００、２００    粘着テープ
【図１】
2017132940.tif 000004
【図２】
2017132940.tif 000005